(57)【要約】【課題】流延膜を流延ドラムから剥げ残り無く剥ぎ取り、平滑性に優れたフイルムを得る。【解決手段】流延ドラム３２の周面３２ｂであって流延膜の両端部が位置する部位（耳形成エリア）Ａ１に、疎水化層３２ｃを形成する。疎水化層３２ｃをＰＴＦＥ製とし、水接触角を９０°以上にする。耳形成エリアＡ１に挟まれた部分を製品形成エリアＡ２とする。製品形成エリアＡ２に、表面欠陥がなく平滑性に優れた平滑層３２ｄとする。流延ダイを用いて、ドープを流延ドラム３２の表面上に流延する。流延ドラム３２が回転し、流延ドラム３２の表面上に流延膜３３が形成される。流延膜３３は流延ドラム３２上で冷却ゲル化により自己支持性を得て、剥ぎ取られる。疎水化層３２ｃによる撥水性によって、流延膜３３の耳部の剥げ残りが無く、円滑な剥ぎ取りを可能にする。【選択図】図２
2009051195.tif 000002
【特許請求の範囲】
【請求項１】
エンドレスに走行する支持体上に、ポリマーと溶媒とを含むドープを流延し、
前記支持体上に流延膜を形成した後に前記支持体から前記流延膜を湿潤フイルムとして剥ぎ取り乾燥させてフイルムを製造する溶液製膜方法において、
前記支持体上の前記流延膜形成エリアであって前記流延膜の両端部が位置する部位に形成され、水接触角が９０°以上の疎水化層と、前記支持体上の前記流延膜形成エリアであって前記流延膜の製品となる部位に形成される平滑層とを有する前記支持体を用いて、
前記疎水化層上に前記流延膜の両端部が位置するように前記流延膜を形成することを特徴とする溶液製膜方法。
【請求項２】
前記平滑層は中心線平均粗さＲａが０．５μｍ未満であることを特徴とする請求項１記載の溶液製膜方法。
【請求項３】
前記疎水化層は疎水性物質から構成され、コーティングにより前記支持体に設けられることを特徴とする請求項１または２記載の溶液製膜方法。
【請求項４】
前記疎水化層は、頂部直径が５μｍ以上１００μｍ以下の微細な多数のピンを有し、これらピンの間の空気層を利用して疎水性を向上させていることを特徴とする請求項１または２記載の溶液製膜方法。
【請求項５】
前記支持体は冷却ドラムから構成され、前記流延膜は冷却ゲル化により自己支持性を有して剥ぎ取られることを特徴とする請求項１ないし４いずれか１項記載の溶液製膜方法。
【請求項６】
エンドレスに走行する支持体上に、ポリマーと溶媒とを含むドープを流延し、
前記支持体上に流延膜を形成した後に前記支持体から前記流延膜を湿潤フイルムとして剥ぎ取り乾燥させてフイルムを製造する溶液製膜設備において、
前記支持体上の前記流延膜の形成エリアであって前記流延膜の両端部が位置する部位に形成され、水接触角が９０°以上の疎水化層と、
前記支持体上の前記流延膜の形成エリアであって前記流延膜の製品となる部位に形成される平滑層とを有することを特徴とする溶液製膜設備。
【発明の詳細な説明】
【技術分野】
【０００１】
本発明は、エンドレスに走行する支持体上に、ポリマーと溶媒とを含むドープを流延し、前記支持体上に流延膜を形成した後に前記支持体から前記流延膜を剥ぎ取り乾燥させてフイルムを製造する溶液製膜方法及び設備に関する。
【背景技術】
【０００２】
ポリマーフイルム（以下、フイルムと称する）は、優れた光透過性や柔軟性および軽量薄膜化が可能であるなどの特長から光学機能性フイルムとして多岐に利用されている。中でも、セルロースアシレートなどを用いたセルロースエステル系フイルムは、強靭性を有し、低複屈折率であることから、写真感光用フイルムをはじめとして、近年市場が拡大している液晶表示装置（ＬＣＤ（Ｌｉｑｕｉｄ  Ｃｒｙｓｔａｌ  Ｄｉｓｐｌａｙ））の構成部材である偏光板の保護フイルムまたは光学補償フイルムなどの光学機能性フイルムに用いられている。
【０００３】
フイルムの主な製造方法としては、溶融押出方法と溶液製膜方法とがある。溶融押出方法とは、ポリマーをそのまま加熱溶解させた後、押出機で押し出してフイルムを製造する方法であり、生産性が高く、設備コストも比較的低額であるなどの特徴を有する。しかし、膜厚精度を調整することが難しく、また、フイルム上に細かいスジ（ダイライン）ができるために、光学機能性フイルムへ使用することができるような高品質のフイルムを製造することが困難である。一方、溶液製膜方法は、ポリマーと溶媒とを含んだポリマー溶液（以下、ドープと称する。なお、本発明においてドープとは、ポリマーを溶媒に溶解または分散させることで得られるポリマー溶液または分散液を意味している。）を支持体上に流延して形成した流延膜が自己支持性を有するものとなった後、これを支持体から剥がして湿潤フイルムとし、さらに、この湿潤フイルムを乾燥させてフイルムとする方法である。溶融押出方法と比べて、光学等方性や厚み均一性に優れるとともに、含有異物の少ないフイルムを得ることができるため、ＬＣＤ用途などの光学機能性フイルムは、主に溶液製膜方法で製造されている。
【０００４】
この溶液製膜方法では、セルローストリアセテートなどのポリマーをジクロロメタンや酢酸メチルを主溶媒とする混合溶媒に溶解してドープを調製する。更に、このドープに所定の添加剤を混合し、流延用のドープを調製する。このドープを流延ダイより吐出させて流延ビードを形成させ、キャスティングドラムやエンドレスバンドなどの支持体上に流延し流延膜を形成する（以下、流延工程と称する）。その流延膜が支持体上で乾燥又は冷却され、自己支持性を有するものとなった後に、支持体から膜（以下、この膜を湿潤フイルムと称する）として剥ぎ取り、この湿潤フイルムを乾燥させたものをフイルムとして巻き取る。
【０００５】
前記流延工程において、流延ビードの両側端部は、中央部に比べて溶媒が蒸発し易い。そのため、流延ビードの両側端部における局所的な乾燥が著しくなると、流延ダイの流出口の両側端部近傍に皮張りが発生する。この皮張りを防止するためには、流延ビードの両側端部にドープと同じ組成の溶媒を滴下する液法が行われている（例えば、特許文献１参照）。また、共流延によって内層と外層との溶媒含有量を変えて、流延ビートとして支持体に向けて吐出することも行われている（例えば、特許文献２参照）。
【特許文献１】特開２００３−１８１８５７号公報
【特許文献２】特開２００３−８０５４１号公報
【発明の開示】
【発明が解決しようとする課題】
【０００６】
このような液法や共流延によると、流延ドープの中央部に比べて両端部の溶媒含有量が高くなり、乾燥または冷却ゲル化させる場合に、流延膜の両端部が剥げ残ってしまうことがある。この剥げ残りが進行すると剥ぎ取り時に流延膜が破断することもあり、製造ラインの停止を招き、製造効率が低下するという問題がある。
【０００７】
更には、連続的にドープを支持体上に流延し流延膜を形成して、流延膜を乾燥または冷却ゲル化させ続けていると、時間が経過するにつれて支持体上にドープの不純物が析出する。この析出するドープの不純物（以下、プレートアウトと称する）が流延膜に転写してしまい、所望の品質を得られないという問題も生じていた。
【０００８】
本発明は上記課題を解決するためのものであり、簡単な構成で剥げ残りを防止して、溶液製膜が効率良く行えるようにした溶液製膜方法及び設備を提供することを目的とする。
【課題を解決するための手段】
【０００９】
本発明は上記目的を達成するために、エンドレスに走行する支持体上に、ポリマーと溶媒とを含むドープを流延し、前記支持体上に流延膜を形成した後に前記支持体から前記流延膜を湿潤フイルムとして剥ぎ取り乾燥させてフイルムを製造する溶液製膜方法において、前記支持体上の前記流延膜形成エリアであって前記流延膜の両端部が位置する部位に形成され、水接触角が９０°以上の疎水化層と、前記支持体上の前記流延膜形成エリアであって前記流延膜の製品となる部位に形成される平滑層とを有する前記支持体を用いて、前記疎水化層上に前記流延膜の両端部が位置するように前記流延膜を形成することを特徴とする。また、本発明は、前記平滑層は中心線平均粗さＲａが０．５μｍであることを特徴とする。前記疎水化層は疎水性物質から構成され、コーティングにより前記支持体に設けられる。また、前記疎水化層は、頂部直径が５μｍ以上１００μｍ以下の微細な多数のピンを有し、これらピンの間の空気層を利用して疎水性を向上させている。前記支持体は冷却ドラムから構成され、前記流延膜は冷却ゲル化により自己支持性を有して剥ぎ取られる。前記ポリマーとしては、セルロースアシレートを含むことが好ましく、前記セルロースアシレートが、セルローストリアセテート、セルロースアセテート、プロピオネート又はセルロースアセテートブチレートのうち少なくとも１つを含むことが好ましい。
【００１０】
また、本発明は、エンドレスに走行する支持体上に、ポリマーと溶媒とを含むドープを流延し、前記支持体上に流延膜を形成した後に前記支持体から前記流延膜を湿潤フイルムとして剥ぎ取り乾燥させてフイルムを製造する溶液製膜設備において、前記支持体上の前記流延膜の形成エリアであって前記流延膜の両端部が位置する部位に形成され、水接触角が９０°以上の疎水化層と、前記支持体上の前記流延膜の形成エリアであって前記流延膜の製品となる部位に形成される平滑層とを有することを特徴とする。
【発明の効果】
【００１１】
本発明の溶液製膜方法によれば、支持体上の前記流延膜形成エリアであって前記流延膜の両端部が位置する部位に、水接触角が９０°以上の疎水化層を形成しているので、その撥水性により耳部の剥げ残りが無くなり、流延膜を確実且つ容易に剥ぎ取ることが可能になる。また、流延膜の両端部が位置する部位のみに疎水化層を形成し、流延膜のうち製品となる中央部位は、流延ドラムの周面をそのまま用い流延するため、平滑度を確保することができ、平滑性に優れた製品フイルムを得ることができる。
【発明を実施するための最良の形態】
【００１２】
以下に、本発明の実施態様について詳細に説明する。ただし、本発明はここに挙げる実施態様に限定されるものではない。
【００１３】
［溶液製膜設備］
図１に、本実施形態で用いる溶液製膜設備１０の概略図を示す。溶液製膜設備１０は、ストックタンク１１と流延室１２とピンテンタ１３とクリップテンタ１４と乾燥室１５と冷却室１６と巻取室１７とを有する。
【００１４】
ストックタンク１１は、モータ１１ａで回転する攪拌翼１１ｂとジャケット１１ｃとを備えており、その内部にはフイルム２０の原料となるドープ２１が貯留されている。ストックタンク１１内のドープ２１は、ジャケット１１ｃにより温度が略一定となるように調整される。また、攪拌翼１１ｂの回転によって、ポリマーなどの凝集を抑制しつつ、ドープ２１を均一な品質に保持している。ストックタンク１１の下流には、ギアポンプ２５及び濾過装置２６が設置されており、これらを介してドープ２１が流延ダイ３０に送られる。
【００１５】
流延室１２には、流延ダイ３０、支持体としての流延ドラム３２、剥取ローラ３４、温調装置３５，３６、及び減圧チャンバ３７が設置されている。流延ドラム３２は図示を省略した駆動装置により回転されており、この回転中の流延ドラム３２の周面に向けて、流延ダイ３０からドープ２１が吐出され、流延ドラム３２の周面に流延膜３３が形成される。
【００１６】
流延室１２内及び流延ドラム３２は、温調装置３５，３６によって、流延膜３３が冷却固化（ゲル化）し易い温度に設定されている。そして、流延ドラム３２が約３／４回転する間に、流延膜３３は自己支持性を有するゲル強度に達し、剥取ローラ３４によって流延ドラム３２から剥ぎ取られる。
【００１７】
減圧チャンバ３７は、流延ダイ３０に対し、ドラム走行方向上流側に配置されており、チャンバ３７内を負圧に保っている。これにより、流延ビードの背面（後に、流延ドラム３２の周面３２ｂに接する面）側を所望の圧力に減圧し、流延ドラム３２が高速で回転することにより発生する同伴風の影響を少なくし、安定した流延ビードを流延ダイ３０と流延ドラム３２との間に形成し、膜厚ムラの少ない流延膜３３が形成される。そして、流延膜３３が自己支持性を有するものとなった後、剥取ローラ３４は、流延ドラム３２上の流延膜３３を湿潤フイルム３８として剥ぎ取る。
【００１８】
流延ダイ３０の材質は、電解質水溶液、ジクロロメタンやメタノールなどの混合液に対する高い耐腐食性、及び低い熱膨張率を有する素材から形成される。流延ダイ３０の接液面の仕上げ精度は表面粗さで１μｍ以下、真直度はいずれの方向にも１μｍ／ｍ以下のものを用いることが好ましい。
【００１９】
流延ドラム３２の周面３２ｂは、クロムメッキ処理が施され、十分な耐腐食性と強度を有する。また、温調装置３６は、流延ドラム３２の周面３２ｂの温度を所望の温度に保つために、流延ドラム３２に伝熱媒体を循環させる。伝熱媒体は所望の温度に保持されており、流延ドラム３２内の伝熱媒体流路を通過することにより、流延ドラム３２の周面３２ｂの温度が所望の温度に保持される。
【００２０】
流延ドラム３２の幅は特に限定されるものではないが、ドープの流延幅の１．１倍〜２．０倍の範囲のものを用いることが好ましい。流延ドラム３２の材質は、ステンレス製であることが好ましく、十分な耐腐食性と強度とを有するようにＳＵＳ３１６製であることがより好ましい。流延ドラム３２の周面３２ｂに施されるクロムメッキ処理はビッカース硬さＨｖ７００以上、膜厚２μｍ以上、いわゆる硬質クロムメッキであることが好ましい。
【００２１】
図２及び図３に示すように、流延ドラム３２の周面３２ｂには、流延膜３３の形成エリアであって流延膜３３の両端部が位置する部位（耳形成エリア）Ａ１に、水接触角が９０°以上の疎水化層３２ｃが形成されている。疎水化層３２ｃは、表面の水接触角度が９０°以上の材質のものが用いられる。例えばポリテトラフルオロエチレン（４フッ化）（ＰＴＦＥ）、ポリオレフィン（ＰＰ）等が用いられ、流延ドラム３２の周面３２ｂに厚さ１〜２００μｍでコーティングにより形成される。水接触角度は、水を支持体である流延ドラム３２の周面３２ｂ上に滴下し、この滴下した水の形状を撮影して、その画像から接触角度を算出している。
【００２２】
また、疎水化層３２ｃに挟まれた流延ドラム３２の周面３２ｂは、後に製品となる部位（製品形成エリア）Ａ２）である。この製品形成エリアＡ２には、中心線平均粗さＲａが０．５μｍ未満となるよう表面処理された平滑層３２ｄが形成されている。このような高い平滑度を有する平滑層３２ｄが形成されている製品形成エリアＡ２によって、フイルム中の製品となる部分が流延により形成される。したがって、流延工程では、流延ドラムの周面の製品形成エリアによって、製品部分の平滑性が維持され、且つ、流延ドラムの周面の耳形成エリアによって、流延膜の耳部の剥げ残りが抑制される。
【００２３】
図１に示すように、流延室１２内には、蒸発している有機溶媒を凝縮回収するための凝縮器（コンデンサ）３９と凝縮液化した溶媒を回収する回収装置４０とが備えられている。凝縮器３９で凝縮液化した有機溶媒は、回収装置４０により回収される。その溶媒は再生装置で再生された後に、ドープ調製用溶媒として再利用される。
【００２４】
流延室１２の下流には、渡り部４１、ピンテンタ１３、クリップテンタ１４が順に設置されている。渡り部４１は、剥ぎ取った湿潤フイルム３８を搬送ローラ４２によってピンテンタ１３に導入する。ピンテンタ１３は、湿潤フイルム３８の両端部を貫通して保持する多数のピンプレートを有し、このピンプレートが軌道上を走行する。この走行中に湿潤フイルム３８に対し乾燥風が送られ、湿潤フイルム３８は走行しつつ乾燥され、フイルム２０となる。
【００２５】
クリップテンタ１４は、フイルム２０の両端部を把持する多数のクリップを有し、このクリップが延伸軌道上を走行する。この走行中にフイルム２０に対し乾燥風が送られ、フイルム２０はフイルム幅方向に延伸されながら乾燥される。クリップテンタ１４の所定条件下の延伸処理によって、クリップテンタ１４を出たフイルム２０には所望の光学特性が付与される。なお、フイルム２０への光学特性の付与は、フイルム２０の巻取後にオフラインで行っても良く、この場合には、溶液製膜設備１０からクリップテンタ１４を省略してもよい。
【００２６】
ピンテンタ１３及びクリップテンタ１４の下流にはそれぞれ耳切装置４３が設けられている。耳切装置４３はフイルム両端部の耳を裁断する。この裁断した耳は風送によりクラッシャ４４に送られて、ここで粉砕され、ドープの原料として再利用される。
【００２７】
乾燥室１５には、多数のローラ４７が設けられており、これらにフイルム２０が巻き掛けられて搬送されることにより乾燥が行われる。乾燥室１５には吸着回収装置４８が接続されており、フイルム２０から蒸発した溶媒が吸着回収される。
【００２８】
乾燥室１５の出口側には冷却室１６が設けられており、この冷却室１６でフイルム２０が室温となるまで冷却される。冷却室１６の下流には強制除電装置（除電バー）４９が設けられており、フイルム２０が除電される。さらに、強制除電装置４９下流側には、ナーリング付与ローラ５０が設けられており、フイルム２０の両側縁部にナーリングが付与される。巻取室１７には、プレスローラ５２を有する巻取機５１が設置されており、フイルム２０が巻き芯にロール状に巻き取られる。
【００２９】
［溶液製膜方法］
次に、図１を用いて、溶液製膜設備１０によりフイルム２０を製造する方法の一例を説明する。ストックタンク１１では、ジャケット１１ｃの内部に伝熱媒体を流すことによりドープ２１の温度を２５〜３５℃に調整するとともに、攪拌翼１１ｂの回転により常に均一化している。適宜適量のドープ２１を、ギアポンプ２５によりストックタンク１１から濾過装置２６に送り込み濾過することにより、ドープ２１中の不純物を取り除く。そして、このドープ２１を流延ダイ３０から流延ビードを形成させながら、所定の表面温度になるように冷却した流延ドラム３２の周面３２ｂ上に流延する。流延時のドープ２１の温度は、３０〜３５℃の範囲内で略一定に保持されることが好ましい。
【００３０】
流延ドラム３２は、駆動装置により軸３２ａを中心に回転している。この回転により、周面３２ｂは、方向Ｚ１へ一定速度（３０ｍ／分以上２００ｍ／分以下）で走行している。また、流延ドラム３２の周面３２ｂの温度は−１０〜１０℃の範囲内で略一定になるように調整されている。このように冷却された流延ドラム３２を用いると、流延膜３３をゲル化させて自己支持性を持たせることができる。なお、周面３２ｂの温度の管理は温調装置３６により行われ、流延ドラム３２の周面３２ｂの温度を所定の値に保持する。流延膜３３の冷却が進行すると、結晶の基となる架橋点が形成されて流延膜３３のゲル化が促進される。
【００３１】
ゲル化の進行により、流延膜３３が自己支持性を有するものとなった後、剥取ローラ３４により流延ドラム３２から剥ぎ取って湿潤フイルム３８とし、この湿潤フイルム３８を搬送ローラ４２によりピンテンタ１３に送り込む。
【００３２】
図２に示すように、流延ドラム３２の周面３２ｂには、疎水化層３２ｃからなる耳形成エリアＡ１と、高い平滑度を有する製品形成エリアＡ２とが形成されており、この疎水化層３２ｃでは水接触角が９０°以上に設定されているため、撥水性に優れ、耳部の剥離が容易となる。したがって、耳部の溶媒含有量が高いことに起因する剥げ残りの発生が無くなり、剥離を容易に行うことができる。また、剥ぎ取り不良による流延停止などが発生することがなく、効率良く溶液製膜が行える。
【００３３】
図１に示すように、流延室１２の内部温度は、温調装置３５により１０〜５７℃の範囲内で略一定となるように調整される。流延室１２の内部には、流延されるドープ２１や流延膜３３中の溶媒が揮発して浮遊している。そこで、本実施形態では、この浮遊溶媒を凝縮器３９により凝縮液化した後、回収装置４０に回収し、さらに再生装置により再生して、ドープ調製用溶媒として再利用する。
【００３４】
ピンテンタ１３では、多数のピンを湿潤フイルム３８の両側端部に差し込んで固定した後、この湿潤フイルム３８を搬送する間に乾燥を促進させてフイルム２０とする。そして、まだ溶媒を含んでいる状態のフイルム２０をクリップテンタ１４に送り込む。このとき、クリップテンタ１４に送られる直前でのフイルム２０の残留溶媒量は、５０〜１５０重量％であることが好ましい。なお、本発明では、フイルム中に残留する溶媒量を乾量基準で示したものを残留溶媒量とする。また、その測定方法は、対象のフイルムからサンプルを採取し、このサンプルの重量をｘ、サンプルを乾燥した後の重量をｙとするとき、｛（ｘ−ｙ）／ｙ｝×１００で算出する。
【００３５】
クリップテンタ１４では、チェーンの動きによりエンドレスで走行する多数のクリップによりフイルム２０の両側端部を挟持した後、このフイルム２０を搬送する間に、乾燥を促進させる。このとき、対面するクリップ間距離（フイルム幅）を拡げてフイルム２０の幅方向に張力を付与することでフイルム２０を延伸する。このように、フイルム２０の幅方向への延伸処理により、フイルム２０中の分子が配向し、所望のレターデーション値をフイルム２０に付与することができる。
【００３６】
ピンテンタ１３及びクリップテンタ１４を出たフイルム２０は、耳切装置４３によって両側端部が裁断される。両側端部が切断されたフイルム２０は、乾燥室１５と冷却室１６とを経由し、巻取室１７内の巻取機５１によって巻き取られる。また、耳切装置４３によって切断された両側端部はクラッシャ４４により粉砕されて、ドープ調製用チップとなり再利用される。この耳切装置４３ではフイルム２０の走行に合わせて耳部が裁断されていき、最終的には製品形成エリア内で流延された部分が製品フイルムとして残ることになり、平滑性に優れたフイルムが得られる。
【００３７】
巻取機５１で巻き取られるフイルム２０は、長手方向（流延方向）に少なくとも１００ｍ以上とすることが好ましい。また、フイルム２０の幅が６００ｍｍ以上であることが好ましく、１４００ｍｍ以上２５００ｍｍ以下であることがより好ましい。また、本発明は、２５００ｍｍより幅広の場合にも効果がある。さらには、フイルム２０の厚みが２０μｍ以上または８０μｍ以下の薄いフイルムを製造する際にも本発明は適用される。
【００３８】
上記実施形態では、疎水化層３２ｃを水接触角が９０°以上のフッ素系材料やポリオレフィン材料から構成したが、これに代えて、図４に示すように、流延ドラムの金属製周面７０ａを微細加工し、例えば頂部直径が５μｍ〜１００μｍの微細なピン７１を多数形成して疎水化層７０ｃを構成してもよい。この場合には、微細なピン７１の間の空気層７２を利用して撥水性を向上させることができ、疎水化層７０ｃに水７３を載せたときに、見かけの水接触角θ１を大きくすることができる。
【００３９】
本発明は、流延ドラム３２の代わりに、回転ドラムに掛け巡らされて移動する流延バンドを用いる溶液製膜方法にも適用可能である。この場合にも、流延バンドの流延エリア内で耳形成エリアＡ１に対して疎水化層３２ｃを同じように形成し、プレートアウトを抑制し、且つ剥ぎ取りを容易に行うことができる。また、流延膜３３に自己支持性を持たせる方法として冷却ゲル化の他に、乾燥風の吹き付けなどによる乾燥化によっても良い。
【００４０】
［ドープ調製］
以下、本発明においてドープ２１を調製する際に使用する原料について説明する。
【００４１】
本実施形態では、ポリマーとしてセルロースアシレートを用いており、セルロースアシレートとしては、セルローストリアセテート（ＴＡＣ）が特に好ましい。そして、セルロースアシレートの中でも、セルロースの水酸基へのアシル基の置換度が下記式（Ｉ）〜’（ＩＩＩ）の全てを満足するものがより好ましい。なお、以下の式（Ｉ）〜（ＩＩＩ）において、ＡおよびＢは、セルロースの水酸基中の水素原子に対するアシル基の置換度を表わし、Ａはアセチル基の置換度、Ｂは炭素原子数が３〜２２のアシル基の置換度である。なお、ＴＡＣの９０重量％以上が０．１〜４ｍｍの粒子であることが好ましい。ただし、本発明に用いることができるポリマーは、セルロースアシレートに限定されるものではない。
（Ｉ）        ２．５≦Ａ＋Ｂ≦３．０
（ＩＩ）      ０≦Ａ≦３．０
（ＩＩＩ）    ０≦Ｂ≦２．９
【００４２】
セルロースを構成するβ−１，４結合しているグルコース単位は、２位，３位および６位に遊離の水酸基を有している。セルロースアシレートは、これらの水酸基の一部または全部を炭素数２以上のアシル基によりエステル化した重合体（ポリマー）である。アシル置換度は、２位，３位および６位それぞれについて、セルロースの水酸基がエステル化している割合（１００％のエステル化の場合を置換度１とする）を意味する。
【００４３】
全アシル化置換度、すなわち、ＤＳ２＋ＤＳ３＋ＤＳ６の値は、２．００〜３．００が好ましく、より好ましくは２．２２〜２．９０であり、特に好ましくは２．４０〜２．８８である。また、ＤＳ６／（ＤＳ２＋ＤＳ３＋ＤＳ６）の値は、０．２８以上が好ましく、より好ましくは０．３０以上であり、特に好ましくは０．３１〜０．３４である。ここで、ＤＳ２は、グルコース単位における２位の水酸基の水素がアシル基によって置換されている割合（以下、２位のアシル置換度と称する）であり、ＤＳ３は、グルコース単位における３位の水酸基の水素がアシル基によって置換されている割合（以下、３位のアシル置換度と称する）であり、ＤＳ６は、グルコース単位において、６位の水酸基の水素がアシル基によって置換されている割合（以下、６位のアシル置換度と称する）である。
【００４４】
本発明のセルロースアシレートに用いられるアシル基は１種類だけでもよいし、あるいは２種類以上のアシル基が使用されていてもよい。２種類以上のアシル基を用いるときには、その１つがアセチル基であることが好ましい。２位，３位および６位の水酸基がアセチル基により置換されている度合いの総和をＤＳＡとし、２位，３位および６位の水酸基がアセチル基以外のアシル基によって置換されている度合いの総和をＤＳＢとすると、ＤＳＡ＋ＤＳＢの値は、２．２２〜２．９０であることが好ましく、特に好ましくは２．４０〜２．８８である。
【００４５】
また、ＤＳＢは０．３０以上であることが好ましく、特に好ましくは０．７以上である。さらにＤＳＢは、その２０％以上が６位水酸基の置換基であることが好ましく、より好ましくは２５％以上であり、３０％以上がさらに好ましく、特には３３％以上であることが好ましい。さらに、セルロースアシレートの６位におけるＤＳＡ＋ＤＳＢの値が０．７５以上であり、さらに好ましくは、０．８０以上であり、特には０．８５以上であるセルロースアシレートも好ましく、これらのセルロースアシレートを用いることで、より溶解性に優れたドープを作製することができる。特に、非塩素系有機溶媒を使用すると、優れた溶解性を示し、低粘度で濾過性に優れるドープを作製することができる。
【００４６】
セルロースアシレートの原料であるセルロースは、リンター，パルプのどちらから得られたものでもよい。
【００４７】
本発明におけるセルロースアシレートの炭素数２以上のアシル基としては、脂肪族基でもアリール基でもよく、特に限定はされない。例えば、セルロースのアルキルカルボニルエステル、アルケニルカルボニルエステル、芳香族カルボニルエステル、芳香族アルキルカルボニルエステルなどが挙げられ、それぞれ、さらに置換された基を有していてもよい。これらの好ましい例としては、プロピオニル基、ブタノイル基、ペンタノイル基、ヘキサノイル基、オクタノイル基、デカノイル基、ドデカノイル基、トリデカノイル基、テトラデカノイル基、ヘキサデカノイル基、オクタデカノイル基、ｉｓｏ−ブタノイル基、ｔ−ブタノイル基、シクロヘキサンカルボニル基、オレオイル基、ベンゾイル基、ナフチルカルボニル基、シンナモイル基などが挙げられる。これらの中でも、プロピオニル基、ブタノイル基、ドデカノイル基、オクタデカノイル基、ｔ−ブタノイル基、オレオイル基、ベンゾイル基、ナフチルカルボニル基、シンナモイル基などがより好ましく、特に好ましくは、プロピオニル基、ブタノイル基である。
【００４８】
ドープを調製する溶媒としては、芳香族炭化水素（例えば、ベンゼン，トルエンなど）、ハロゲン化炭化水素（例えば、ジクロロメタン，クロロベンゼンなど）、アルコール（例えば、メタノール，エタノール，ｎ−プロパノール，ｎ−ブタノール，ジエチレングリコールなど）、ケトン（例えば、アセトン，メチルエチルケトンなど）、エステル（例えば、酢酸メチル，酢酸エチル，酢酸プロピルなど）およびエーテル（例えば、テトラヒドロフラン，メチルセロソルブなど）などが挙げられる。
【００４９】
上記のハロゲン化炭化水素の中でも、炭素原子数１〜７のハロゲン化炭化水素が好ましく用いられ、ジクロロメタンが最も好ましく用いられる。ＴＡＣの溶解性、流延膜の支持体からの剥ぎ取り性、フイルムの機械的強度および光学特性などの物性の観点から、ジクロロメタンの他に炭素原子数１〜５のアルコールを１種ないし数種類混合することが好ましい。アルコールの含有量は、溶媒全体に対して２〜２５重量％が好ましく、より好ましくは、５〜２０重量％である。アルコールとしては、メタノール，エタノール，ｎ−プロパノール，イソプロパノール，ｎ−ブタノールなどが挙げられるが、メタノール，エタノール，ｎ−ブタノール、あるいはこれらの混合物が好ましく用いられる。
【００５０】
最近、環境に対する影響を最小限に抑えることを目的に、ジクロロメタンを使用しない溶媒組成も検討されている。この場合には、炭素原子数が４〜１２のエーテル、炭素原子数が３〜１２のケトン、炭素原子数が３〜１２のエステル、炭素数１〜１２のアルコールが好ましく、これらを適宜混合して用いる場合もある。例えば、酢酸メチル，アセトン，エタノール，ｎ−ブタノールの混合溶媒が挙げられる。これらのエーテル、ケトン，エステルおよびアルコールは、環状構造を有するものであってもよい。また、エーテル、ケトン，エステルおよびアルコールの官能基（すなわち、−Ｏ−，−ＣＯ−，−ＣＯＯ−および−ＯＨ）のいずれかを２つ以上有する化合物も溶媒として用いることができる。
【００５１】
セルロースアシレートの詳細については、特開２００５−１０４１４８号の［０１４０］段落から［０１９５］段落に記載されており、これらの記載も本発明に適用することができる。また、溶媒および可塑剤，劣化防止剤，紫外線吸収剤（ＵＶ剤），光学異方性コントロール剤，レターデーション制御剤，染料，マット剤，剥離剤，剥離促進剤などの添加剤についても、同じく特開２００５−１０４１４８号の［０１９６］段落から［０５１６］段落に詳細に記載されており、これらの記載も本発明に適用することができる。
【００５２】
本発明の溶液製膜方法では、ドープを流延する際に、２種類以上のドープを同時に共流延させて積層させる同時積層共流延、または、複数のドープを逐次に共流延して積層させる逐次積層共流延を行うことができる。なお、両共流延を組み合わせてもよい。同時積層共流延を行う場合には、フィードブロックを取り付けた流延ダイを用いてもよいし、マルチマニホールド型の流延ダイを用いてもよい。ただし、共流延により多層からなるフイルムは、空気面側の層の厚さと支持体側の層の厚さとの少なくともいずれか一方が、フイルム全体の厚みの０．５〜３０％であることが好ましい。また、同時積層共流延を行う場合には、ダイスリットから支持体にドープを流延する際に、高粘度ドープが低粘度ドープにより包み込まれることが好ましく、ダイスリットから支持体にかけて形成される流延ビードのうち、外界と接するドープが内部のドープよりもアルコールの組成比が大きいことが好ましい。
【００５３】
流延ダイ、減圧室、支持体などの構造、共流延、剥離法、延伸、各工程の乾燥条件、ハンドリング方法、カール、平面性矯正後の巻取方法から、溶媒回収方法、フイルム回収方法まで、特開２００５−１０４１４８号の［０６１７］段落から［０８８９］段落に詳しく記述されており、これらの記載も本発明に適用することができる。
【００５４】
以下に、本発明に係る実施例を挙げて、本発明の効果について説明する。ただし、本発明はこれらの実施例に限定されるものではない。
【実施例１】
【００５５】
〔フイルム製造〕
図１に示す溶液製膜設備１０において、直径１０００ｍｍの円筒状の流延ドラム３２を用い、ドラム表面温度を−５℃、製膜速度を１００ｍ／ｍｉｎとした。この流延ドラム３２の周面３２ｂ上に、ドープ２１を乾燥厚み８０μｍで流延し、流延膜３３を形成した。
流延ドラム３２は、周面３２ｂにクロムメッキ及び鏡面加工処理が施され、且つ耳形成エリアＡ１にＰＴＦＥ製の疎水化層３２ｃ（水の接触角１２０°）が形成されている。また、製品形成エリアＡ２に平滑層３２ｄが形成されており、その中心線平均粗さＲａが０．５μｍ未満とされている（図２参照）。
【００５６】
流延ドラム３２上で自己支持性を有するに至った流延膜３３を、剥取ローラ３４により剥ぎ取り、湿潤フイルム３８を得た。ピンテンタ１３及びクリップテンタ１４にて、この湿潤フイルム３８を所定の残留溶媒量まで乾燥し、フイルム２０を得た。剥げ残りについては、剥げ残りが発生しているか否かを目視により観察した。剥げ残りが発生していない場合には、良好な結果が得られたものとした。平滑性については、フイルム２０のヘイズをヘイズメーターで測定して、１．０％以下であれば、製品として問題なく使用することができ、高い平滑性を有する平滑性に優れたフイルム２０が得られたこととした。また、１．０％より大きい場合には、製品として使用できないため、不良なフイルム２０が得られたこととした。実施例１では、剥げ残りは無く、また、ヘイズが０．４％となったため、平滑性に優れたフイルムが得られた。
【００５７】
〔ドープ〕
実施例１で使用したドープの原料は以下の通りである。
セルローストリアセテート                                １００重量部
ジクロロメタン                                          ３２０重量部
メタノール                                                ８３重量部
１−ブタノール                                              ３重量部
可塑剤Ａ                                                ７．６重量部
可塑剤Ｂ                                                ３．８重量部
ＵＶ剤ａ                                                ０．７重量部
ＵＶ剤ｂ                                                ０．３重量部
微粒子                                                ０．０５重量部
【００５８】
上記のセルローストリアセテートは、置換度２．８４、粘度平均重合度３０６、含水率０．２重量％、ジクロロメタン溶液中の６重量％の粘度  ３１５ｍＰａ・ｓ、平均粒子径１．５ｍｍ、標準偏差０．５ｍｍの粉体であり、可塑剤Ａは、トリフェニルフォスフェートであり、可塑剤Ｂは、ジフェニルフォスフェートであり、ＵＶ剤ａは、２（２′−ヒドロキシ−３′，５′−ジ−ｔｅｒｔ−ブチルフェニル）ベンゾトリアゾールであり、ＵＶ剤ｂは、２（２′−ヒドロキシ−３′，５′−ジ−ｔｅｒｔ−アミルフェニル）−５−クロルベンゾトリアゾールであり、クエン酸エステル化合物はクエン酸とモノエチルエステルとジエチルエステルとトリエチルエステルとの混合物であり、微粒子は平均粒径が１５ｎｍ、モース硬度が約７の二酸化ケイ素である。
【実施例２】
【００５９】
実施例１のＰＴＦＥ製の疎水化層３２ｃの代わりに、ＰＰ製の疎水化層３２ｃ（水の接触角９５°）を用いた以外は実施例１と同様に実施した。実施例２でも、剥げ残りは無く、また、ヘイズが０．４％となったため、平滑性に優れたフイルムが得られた。
【実施例３】
【００６０】
平滑層３２ｄの中心線平均粗さＲａが０．６μｍである、流延ドラム３２を用いた以外は実施例１と同様に実施した。剥げ残りがフイルム両端部に発生せず、剥取性は良好であった。しかし、平滑性については、ヘイズが１．５％となったため、平滑性が要求される用途に対しては不適格なフイルムとなった。
【００６１】
［比較例１］
疎水化層３２ｃを省略した以外は実施例１と同様に実施した。ドラム周面はハードクロームメッキ処理が施されており、水の接触角は８５°であった。剥げ残りがフイルム両端部に発生した。また、平滑性については、ヘイズが０．３％となったため、平滑性に優れたフイルムが得られた。
【００６２】
これら実施例及び比較例の結果により、本発明では、剥げ残りが無くなり円滑な連続流延が可能であることが判った。また、平滑性に優れたフイルムが得られた。
【図面の簡単な説明】
【００６３】
【図１】本発明の溶液製膜設備の概要を示す説明図である。
【図２】流延ドラムの疎水化層を示す概略の斜視図である。
【図３】同じく流延ドラムの疎水化層を示す概略の平面図である。
【図４】第２実施形態における疎水化層を拡大して示す概略の断面図である。
【符号の説明】
【００６４】
１０  溶液製膜設備
１１  ストックタンク
１２  流延室
１３  ピンテンタ
１４  クリップテンタ
１５  乾燥室
１６  冷却室
１７  巻取室
２０  フイルム
２１  ドープ
３０  流延ダイ
３２  流延ドラム
３２ｂ  周面
３２ｃ  疎水化層
３２ｄ  平滑層
３３  流延膜
３４  剥取ローラ
３５，３６  温調設備
３７  減圧チャンバ
３８  湿潤フイルム
４１  渡り部
Ａ１  耳形成エリア
Ａ２  製品形成エリア
【図１】
2009051195.tif 000003
【図２】
2009051195.tif 000004
【図３】
2009051195.tif 000005
【図４】
2009051195.tif 000006